(57)【要約】【課題】加熱された金属板材に対し、プレス成形、切除加工具の負担を十分に軽減した状態での切除加工及び焼入れを一連の工程として施すことが可能な熱間プレス加工装置及び熱間プレス加工方法を提供する。【解決手段】熱間プレス加工装置は、相対接近離間可能な下型１０及び上型２０、並びに、上型２０の側に設けられた切除加工具としてのトリム刃５を備える。下型１０及び上型２０は、トリム刃５による金属板材Ｍの切除対象部位又はその近傍を協働して挟圧可能な切除対象押圧部１２，２３をそれぞれに有している。下型の切除対象押圧部１２及び上型の切除対象押圧部２３には、ペルチェモジュール３がそれぞれ組み込まれている。各ペルチェモジュール３は、そのペルチェモジュール３を流れる直流電流の向きを制御する電流制御回路６を介して直流電源７に電気的に接続されている。【選択図】図１
2008068282.tif 000002
【特許請求の範囲】
【請求項１】
相対接近離間可能な第１及び第２の型、並びに、前記第１及び第２の型のうちの一方の側に設けられた切除加工具を備え、加熱された金属板材に対してプレス成形、切除加工及び焼入れを施すための熱間プレス加工装置であって、
前記第１及び第２の型は、前記切除加工具による前記金属板材の切除対象部位又はその近傍を協働して挟圧可能な切除対象押圧部をそれぞれに有しており、前記第１の型の切除対象押圧部及び前記第２の型の切除対象押圧部のうちの少なくとも一方には、ペルチェモジュールが組み込まれていることを特徴とする熱間プレス加工装置。
【請求項２】
前記ペルチェモジュールは、そのペルチェモジュールを流れる直流電流の向きを制御する電流制御回路を介して直流電源に電気的に接続されていることを特徴とする請求項１に記載の熱間プレス加工装置。
【請求項３】
相対接近離間可能な第１及び第２の型、並びに、前記第１及び第２の型のうちの一方の側に設けられた切除加工具を備え、前記第１及び第２の型は、前記切除加工具による金属板材の切除対象部位又はその近傍を協働して挟圧可能な切除対象押圧部をそれぞれに有しており、前記第１の型の切除対象押圧部及び前記第２の型の切除対象押圧部のうちの少なくとも一方には、ペルチェモジュールが組み込まれている熱間プレス加工装置を用いた、金属板材の熱間プレス加工方法であって、
前記ペルチェモジュールに直流電流を流して当該ペルチェモジュールが組み込まれている切除対象押圧部の表面を予め加熱する予熱工程と、
加熱された金属板材を前記第１及び第２の型の間に配置し、これら第１及び第２の型でプレス成形するプレス成形工程と、
前記プレス成形時に前記第１の型の切除対象押圧部と前記第２の型の切除対象押圧部とによって挟圧される前記金属板材の前記切除対象部位に対し、前記プレス成形とほぼ同期して前記切除加工具による切除加工を施す切除加工工程と、
前記切除加工と同時又はその直後に、前記ペルチェモジュールを流れる直流電流の向きを逆転させ、当該ペルチェモジュールが組み込まれている切除対象押圧部の表面を加熱から一転して冷却することにより、当該切除対象押圧部に接触する前記金属板材の切除対象部位又はその近傍に対し焼入れを施す局部焼入れ工程と
を順次実行することを特徴とする熱間プレス加工方法。
【発明の詳細な説明】
【技術分野】
【０００１】
本発明は、加熱された金属板材に対してプレス成形、切除加工及び焼入れを一連の工程として施すための熱間プレス加工装置及び熱間プレス加工方法に関する。
【背景技術】
【０００２】
金属加工の分野では、出発材となる鋼板をその焼入温度まで加熱し、高温状態にある鋼板を相対的に低温の金型でプレスすることにより、プレス成形と焼入れとを同時に行うホットプレス加工法（熱間プレス加工法）が知られている。但し多くの場合、単純な熱間プレス加工だけで所望形状の金属製品が得られるわけではないので、熱間プレス加工で得られた一次成形品に対しトリミングや孔あけ等の機械的な切除加工を施して最終製品を得るのが一般的である。しかしながら、プレス成形後の切除加工は、プレス成形と同時の焼入れによって硬度を増した一次成形品に対するものであったため、トリム刃等の切除加工具が非常に傷み易く、切除加工具の寿命が短縮傾向にあるという問題があった。
【０００３】
かかる工具短命化の問題を解決するための対策として、特許文献１は鋼材のホットプレス加工方法及び装置を開示する。特許文献１の加工装置では、上型（可動型）に対向する下型をダイクッションで浮動支持することにより、型合わせ後も上下両型を幾分の相対移動可能に構成すると共に、下型の側に切除加工手段としての加工刃（２２）及びトリム刃（２６）を設けている。そして、ホットプレス加工に際しては、焼入温度まで加熱された鋼材を上下型でプレスする過程において、加工刃及びトリム刃による穿孔及びトリミングを同時進行的に施すと共に、その穿孔等の後で、上型がダイクッションの反発力に抗して下型を押圧し、ダイクッションが縮みきった位置で上型が下型を押圧し続けて鋼材を急冷することにより、切除加工直後の鋼材に対して焼入れを施している。特許文献１の加工方法によれば、上下型間に挟まれた高温の鋼材が、本格的な焼入れを受ける前の実質的に未硬化な状態で穿孔及びトリミングを施されるため、加工刃及びトリム刃の負担を軽減してこれら切除加工具の寿命の大幅短縮を防止できる、とのことである。
【０００４】
【特許文献１】特開２００５−２４８２５３号公報
【発明の開示】
【発明が解決しようとする課題】
【０００５】
しかしながら、特許文献１のホットプレス加工装置及び方法によっても、加工刃やトリム刃等の切除加工具を十分に延命させることは現実には難しいと思われる。なぜなら、ダイクッションが縮みきった位置で上下型による本格的な焼入れが行われる前のプレス成形の過程で既に、加熱状態にある鋼材の全体が低温の下型及び上型に接触する。つまり、型への接触時点から、鋼材全体が冷やされることによる鋼材全体の硬化が始まっているのである。それ故、そのような鋼材に作用する切除加工具の負担（機械的な負荷）が十分に軽減されるとは言い難い。
【０００６】
本発明の目的は、加熱された金属板材に対し、プレス成形、切除加工具の負担を十分に軽減した状態での切除加工及び焼入れを一連の工程として施すことが可能な熱間プレス加工装置及び熱間プレス加工方法を提供することにある。そして、切除加工具の延命を図ると共に、プレス成形及び切除加工が施された金属板材に対し焼入れを施すことにある。
【課題を解決するための手段】
【０００７】
本発明の熱間プレス加工装置は、相対接近離間可能な第１及び第２の型、並びに、前記第１及び第２の型のうちの一方の側に設けられた切除加工具を備え、加熱された金属板材に対してプレス成形、切除加工及び焼入れを施すための熱間プレス加工装置であって、前記第１及び第２の型は、前記切除加工具による前記金属板材の切除対象部位又はその近傍を協働して挟圧可能な切除対象押圧部をそれぞれに有しており、前記第１の型の切除対象押圧部及び前記第２の型の切除対象押圧部のうちの少なくとも一方には、ペルチェモジュールが組み込まれていることを特徴とするものである。より好ましくは、前記ペルチェモジュールは、そのペルチェモジュールを流れる直流電流の向きを制御する電流制御回路を介して直流電源に電気的に接続されている熱間プレス加工装置である。
【０００８】
本発明の熱間プレス加工方法は、相対接近離間可能な第１及び第２の型、並びに、前記第１及び第２の型のうちの一方の側に設けられた切除加工具を備え、前記第１及び第２の型は、前記切除加工具による金属板材の切除対象部位又はその近傍を協働して挟圧可能な切除対象押圧部をそれぞれに有しており、前記第１の型の切除対象押圧部及び前記第２の型の切除対象押圧部のうちの少なくとも一方には、ペルチェモジュールが組み込まれている熱間プレス加工装置を用いた、金属板材の熱間プレス加工方法である。そして、前記ペルチェモジュールに直流電流を流して当該ペルチェモジュールが組み込まれている切除対象押圧部の表面を予め加熱する予熱工程と、加熱された金属板材を前記第１及び第２の型の間に配置し、これら第１及び第２の型でプレス成形するプレス成形工程と、前記プレス成形時に前記第１の型の切除対象押圧部と前記第２の型の切除対象押圧部とによって挟圧される前記金属板材の前記切除対象部位に対し、前記プレス成形とほぼ同期して前記切除加工具による切除加工を施す切除加工工程と、前記切除加工と同時又はその直後に、前記ペルチェモジュールを流れる直流電流の向きを逆転させ、当該ペルチェモジュールが組み込まれている切除対象押圧部の表面を加熱から一転して冷却することにより、当該切除対象押圧部に接触する前記金属板材の切除対象部位又はその近傍に対し焼入れを施す局部焼入れ工程とを順次実行することを特徴とする熱間プレス加工方法である。
【０００９】
［作用］
本発明のポイントは、熱間プレス加工装置にペルチェモジュールが組み込まれている点にある。ペルチェモジュールでは、それを流れる直流電流の向きに応じて、当該モジュールの表裏両面のうちの一方が加熱され、他方が冷却される。かかるペルチェモジュールの特性を利用することで、ペルチェモジュールが組み込まれている第１の型の切除対象押圧部及び／又は第２の型の切除対象押圧部の各表面の温度を加熱状態又は冷却状態のいずれかに適宜コントロールすることができ、ひいては、当該切除対象押圧部の表面に接する金属板材の切除対象部位又はその近傍における金属組織の状態を制御可能となる。
【００１０】
本発明の熱間プレス加工方法は、本発明の熱間プレス加工装置を用いて実施される。先ず、熱間プレス加工装置のペルチェモジュールに直流電流を流すことで、ペルチェモジュールが組み込まれている切除対象押圧部の表面を予め加熱する（予熱工程）。すると、第１の型及び／又は第２の型において、ペルチェモジュールが組み込まれている切除対象押圧部の表面は加熱状態となり、その切除対象押圧部以外の表面は非加熱状態（つまり相対的に低温の状態）におかれる。次に、加熱された金属板材を第１及び第２の型の間に配置し、これら第１及び第２の型でプレス成形する（プレス成形工程）。すると、第１及び第２の型の付形作用により金属板材は両型の形状に応じた形状にプレス成形される。但し、ペルチェモジュールで予熱された切除対象押圧部によって押圧される金属板材の切除対象部位又はその近傍では、顕著な温度低下がなく直ちに焼きが入らないのに対し、非加熱状態にある切除対象押圧部以外の型部位によって押圧される金属板材の残部には、金属板材と型との間の大きな温度差に基づいて焼きが入る。
【００１１】
上記プレス成形時に第１の型の切除対象押圧部と第２の型の切除対象押圧部とによって挟圧される金属板材の切除対象部位に対し、上記プレス成形とほぼ同期して切除加工具による切除加工を施す（切除加工工程）。この段階では、上述のように金属板材の切除対象部位又はその近傍は焼入れが施されておらず未硬化であるので、切除加工具による切除加工が非常に円滑に施される。よって、切除加工具の負担も軽く刃こぼれ等も生じにくい。更には、切除加工と同時又はその直後に、前記ペルチェモジュールを流れる直流電流の向きを逆転させ、当該ペルチェモジュールが組み込まれている切除対象押圧部の表面を加熱から一転して冷却する（局部焼入れ工程）。すると、その切除対象押圧部に接触している金属板材の切除対象部位又はその近傍に対しても焼入れが施される。
【００１２】
このように本発明の熱間プレス加工方法によれば、ペルチェモジュールが組み込まれていない切除対象押圧部以外の型部位によって押圧される金属板材の部分には、プレス成形と同時に焼入れが施されるのに対し、ペルチェモジュールが組み込まれている切除対象押圧部によって押圧される金属板材の切除対象部位又はその近傍には、プレス成形段階では焼入れが施されず、切除加工具による切除加工と同時又はその直後にペルチェモジュールを流れる直流電流の向きを逆転させることを契機として焼入れが施される。従って、プレス成形及び切除加工が施された金属板材の全体に対して満遍なく焼入れが施される。
【発明の効果】
【００１３】
本発明の熱間プレス加工装置及び熱間プレス加工方法によれば、加熱された金属板材に対し、プレス成形、切除加工具の負担を十分に軽減した状態での切除加工及び焼入れを一連の工程として施すことができる。そして、切除加工具の延命を図ると共に、プレス成形及び切除加工が施された金属板材の全体に対して満遍なく焼入れを施すことができる。
【発明を実施するための最良の形態】
【００１４】
本発明の一実施形態を図面を参照しながら説明する。図１に示すように、本実施形態の熱間プレス加工装置は、固定土台である下型ベース１と、その下型ベース１の上方に配設された上型ベース２とを備えている。上型ベース２は図示しない支持駆動機構によって垂直方向（上下方向）に移動可能に支持されており、その結果、下型ベース１に対して接近及び離間可能となっている。
【００１５】
下型ベース１の上には、第１の型又は固定型としての下型１０が固定設置されている。この下型１０は、上方に向けて盛り上がった中央凸部１１と、その中央凸部１１を間に挟んで左右に配置された二つのダイ部１２とを備えており、全体として上に凸の横断面形状を有している。左右のダイ部１２は下型１０の一部をなすものであり、各ダイ部１２には水平な上面１２ａ及び垂直な側面１２ｂがそれぞれ形成されている。
【００１６】
各ダイ部の水平な上面１２ａは、プレス成形時に前記中央凸部１１と共にワーク（加工対象物）としての金属板材Ｍを押圧して金属板材Ｍのプレス成形に関与する付形用の押圧表面である。他方、各ダイ部の垂直な側面１２ｂは、後述する上型側のトリム刃５と協働して金属板材Ｍの左右端部のトリム加工にかかわる固定側刃面として機能するものである。そして、左右のダイ部１２の各々の内部には、ペルチェモジュール３が組み込まれている。各ダイ部１２に組み込まれたペルチェモジュール３は、外部からの給電制御に基づき、各ダイ部１２の上面１２ａ（押圧表面）を加熱又は冷却する。
【００１７】
上型ベース２の下側には、第２の型又は可動型としての上型２０が、スプリング４を介して上型ベース２に対し垂直方向に若干相対移動可能に連結支持されている。図２及び図３に示すように、上型２０は、上型本体２１と、その上型本体２１の下面左右両側に一体装着される左右の入れ子部２３とからなっている。より具体的には、上型２０は、下面側に開口した中央凹部２２を有する上型本体２１と、その中央凹部２２を間に挟んで左右に配置された二つの入れ子部２３とを備えており、全体として下に凹の横断面形状を有している。左右の入れ子部２３は上型２０の一部をなすものであり、各入れ子部２３には水平な下面２３ａ及び垂直な側面２３ｂがそれぞれ形成されている。
【００１８】
各入れ子部の水平な下面２３ａは、プレス成形時に前記上型本体２１と共にワークとしての金属板材Ｍを押圧して金属板材Ｍのプレス成形に関与する付形用の押圧表面である。他方、各入れ子部の垂直な側面２３ｂは、上型本体２１の左右の垂直な側面２１ａと連続することで、後述するトリム刃５用の摺動ガイド面を提供するものである。そして、左右の入れ子部２３の各々の内部には、ペルチェモジュール３が組み込まれている。各入れ子部２３に組み込まれたペルチェモジュール３は、外部からの給電制御に基づき、各入れ子部２３の下面２３ａ（押圧表面）を加熱又は冷却する。
【００１９】
図１に示すように、上型ベース２の下側には更に、切除加工具としての左右一対のトリム刃５が設けられている。両トリム刃５は上型ベース２に固定されているため、上型ベース２及び上型２０と共に、下型ベース１及び下型１０に対し接近及び離間可能である。但し、前記スプリング４の伸縮に応じて上型本体２１が上型ベース２に対し相対変位する際には、両トリム刃５は、上型本体の左右の側面２１ａ及び左右の入れ子部の各側面２３ｂに沿って垂直方向に相対移動する。
【００２０】
この熱間プレス加工装置によれば、下型１０と上型２０との接合時又は最接近時には、下型の中央凸部１１に対して上型の中央凹部２２が嵌合すると共に、下型１０の左右のダイ部の上面１２ａに対して上型２０の左右の入れ子部の下面２３ａがそれぞれ当接可能である。また、上型側の両トリム刃５は、下型のダイ部上面１２ａと上型の入れ子部下面２３ａとに挟圧されて両部１２，２３間に保持された金属板材Ｍの左右端部（切除対象部位）に対し、ダイ部の側面１２ｂに沿ったトリム加工（具体的には垂直切断）を施すための切除加工具である。従って、本実施形態における下型のダイ部１２及び上型の入れ子部２３は、「切除加工具による金属板材Ｍの切除対象部位又はその近傍を協働して挟圧可能な切除対象押圧部」と位置付けられる。
【００２１】
図１に示すように、下型１０及び上型２０に組み込まれた合計４つのペルチェモジュール３は、各ペルチェモジュール３を流れる直流電流の向きを制御する電流制御回路６を介して直流電源７に電気的に接続されている。ここで、ペルチェモジュールについて簡単に説明する。ペルチェモジュール３とは、図５に示すようなＰ型半導体及びＮ型半導体の接合対からなる熱電冷却素子３０を一構成単位として、図４に示すように、複数個の熱電冷却素子３０を電気的に直列接続してユニット化したものをいう。ペルチェモジュール３を構成する熱電冷却素子３０にあっては、特定の一方向に直流電流を流すことによって、素子の上面３１及び下面３２のうち一方が加熱されると共に他方が冷却され、又、直流電流の向きを逆転させることによって素子の上下面３１，３２における加熱・冷却の関係が切り替わる。ちなみに、直流電流の流れの向きが図４及び図５に示す向きの場合には、熱電冷却素子の上面３１が冷却面（吸熱面）となり、下面３２が加熱面（放熱面）となる。図５の回路図において二つのスイッチ３３，３４を同時に切り替えると、直流電流の流れの向きが逆転し、熱電冷却素子の上面３１が加熱面（放熱面）となり、下面３２が冷却面（吸熱面）となる。なお、図５において、熱電冷却素子３０と電池３５（直流電源）との間に介在する回路（前記二つのスイッチ３３，３４を含む回路）は、ペルチェモジュール３を流れる直流電流の向きを制御する電流制御回路６の一例を示すものである。
【００２２】
次に、本実施形態の熱間プレス加工装置を用いた金属板材Ｍの熱間プレス加工方法について、図１、図６及び図７を参照しながら説明する。
【００２３】
熱間プレス加工の開始に先立ち、図１に示すように、下型１０から上型２０を離間させた状態で上型ベース２、トリム刃５及び上型１０を上方に待機させておく。この待機時に直流電源７から電流制御回路６を介して、下型１０及び上型２０のそれぞれのペルチェモジュール３に直流電流を供給する。各ペルチェモジュール３に直流電流を流すことで、下型の左右ダイ部の上面１２ａ及び上型の左右入れ子部の下面２３ａを加熱し、これら上面１２ａ及び下面２３ａの表面温度を約６００〜７００℃に昇温させる。なお、ペルチェモジュール３が組み込まれた下型の左右ダイ部１２及び上型の左右入れ子部２３を除く、下型１０及び上型２０の中央部は非加熱状態にあり、それらの中央部の表面温度はほぼ常温（例えば３０℃前後）に保たれる。
【００２４】
次に、ワークとしての金属板材Ｍを図示しない加熱装置で焼入温度にまで加熱する。例えば、金属板材Ｍが鉄製の高張力鋼板である場合には８５０〜１０５０℃の温度に加熱する。そして、この高温状態にある金属板材Ｍを加熱装置から熱間プレス加工装置に高速搬送し、図１に示すように、下型１０の中央凸部１１上に載置することで下型１０及び上型２０間に配置する。金属板材Ｍの配置完了後間髪を入れず上型ベース２を下動させ、図６に示すように、下型１０及び上型２０で金属板材Ｍを挟圧することにより、金属板材Ｍをプレス成形する。
【００２５】
このプレス成形工程での上下型の付形作用により、金属板材Ｍは下型１０及び上型２０の接合時形状に応じた所定形状にプレス成形される。そして、下型１０及び上型２０において非加熱状態にある下型の中央凸部１１及び上型の中央凹部２２（つまり切除対象押圧部以外の型部位）によって押圧される金属板材Ｍの中央部には、プレス成形と同時に焼入れが施される。これに対し、ペルチェモジュール３で予熱された下型ダイ部１２及び上型入れ子部２３によって挟圧される金属板材Ｍの左右端部（即ち切除対象部位）付近では、金属板材Ｍと下型ダイ部１２及び上型入れ子部２３との間に大きな温度差が無く顕著な温度低下が無いために焼きが入らない。それ故この段階では、金属板材Ｍの中央部は左右端部に先行して焼入れによる硬化が始まるが、金属板材Ｍの左右端部は６００℃以上の温度を保っており硬化は始まらない。
【００２６】
図６の状態から引き続き上型ベース２をスプリング４の反発力に抗して下動させ、図７に示すように、下型１０上に停止する上型２０に対して上型ベース２及びトリム刃５を更に下動させることにより、下型ダイ部１２及び上型入れ子部２３によって挟圧保持された金属板材Ｍの左右端部に対しトリム加工を施す。このトリム加工によれば、上型本体の側面２１ａ及び上型入れ子部の側面２３ｂに沿って上から下に摺動するトリム刃５と、下型ダイ部の側面１２ｂ（即ち固定側刃面）とが交差する過程で、金属板材Ｍの左右端部が切り落とされる。なお、このトリム加工段階では、金属板材Ｍの左右端部に連なる部位が焼入れ硬化されていないこと、及び、当該部位がペルチェモジュール３からの熱によってある程度の軟化状態に保たれていることのために、トリム刃５による金属板材Ｍの切断が非常に円滑に行われる。従って、トリム刃５の負担も軽くなり、刃こぼれ等もほとんど生じない。
【００２７】
更に本実施形態では、トリム刃５によるトリム加工の開始とほぼ同時に、電流制御回路６が各ペルチェモジュール３を流れる直流電流の向きを逆転させる。例えば、下型１０への接合により停止した上型２０に対するトリム刃５の相対変位の発生をセンサーで感知した場合に、電流制御回路６によって直流電流の向きを逆転させる。各ペルチェモジュール３を流れる直流電流の向きの逆転により、下型の左右ダイ部の上面１２ａ及び上型の左右入れ子部の下面２３ａがそれまでの加熱から一転して冷却され、これら上面１２ａ及び下面２３ａの表面温度が常温又はそれ以下の温度にまで低下する。すると、下型のダイ部１２及び上型の入れ子部２３に挟圧された金属板材Ｍの部位にも焼入れが施される。
【００２８】
このように本実施形態の熱間プレス加工方法によれば、非加熱状態にある下型の中央凸部１１及び上型の中央凹部２２によって押圧される金属板材Ｍの中央部には、プレス成形と同時に焼入れが施されるのに対し、ペルチェモジュール３が組み込まれた下型のダイ部１２及び上型の入れ子部２３に挟圧される金属板材Ｍの左右端部付近には、プレス成形段階では焼入れが施されず、トリム刃５によるトリム加工とほぼ同時にペルチェモジュール３を流れる直流電流の向きを逆転させることを契機としてトリム加工後に焼入れが施される。こうして、プレス成形及びトリム加工後の金属板材Ｍの全体に対して満遍なく焼入れが施される結果となる。
【００２９】
以上説明したように本実施形態によれば、加熱された金属板材Ｍに対し、プレス成形、トリム刃５の負担を十分に軽減した状態でのトリム加工及び焼入れを一連の工程として施すことができる。それ故、トリム刃５の延命を図ることができると共に、プレス成形及びトリム加工が施された金属板材Ｍの全体に対し満遍なく焼入れを施すことができる。
【００３０】
［変更例］上記実施形態では、切除加工具としてトリム刃５を使用する熱間プレス加工装置及び方法を説明したが、切除加工具として孔あけ加工用パンチ８を使用する熱間プレス加工装置及び方法に本発明を適用することもできる。例えば図８（Ａ）に示すように、上型２０の一部に孔あけ加工用パンチ８を当該上型２０に対して相対移動可能に設けると共に、下型１０には前記孔あけ加工用パンチ８に対応するパンチ受容孔（貫通孔）９を設ける。更に、孔あけ加工用パンチ８を取り囲んでいる上型２０の切除対象押圧部２５に対してペルチェモジュール３を組み込むと共に、パンチ受容孔９を取り囲んでいる下型１０の切除対象押圧部１５に対してもペルチェモジュール３を組み込んで、熱間プレス加工装置を構築する。そして、加熱された金属板材Ｍを下型の切除対象押圧部１５及び上型の切除対象押圧部２５によって挟圧するプレス成形にほぼ同期して、図８（Ｂ）に示すように、金属板材Ｍに孔あけ加工用パンチ８を貫通させて孔あけ加工を施す。孔あけ加工の前後で各ペルチェモジュール３を流れる直流電流の向きを逆転させることにより、上下型の切除対象押圧部１５，２５の表面を加熱状態から冷却状態に切り替える。この方法によれば、金属板材Ｍに対する孔あけ加工と、それに続く金属板材Ｍの孔の周辺部位への焼入れとを連続的且つ円滑に施すことができる。
【００３１】
［変更例］上記実施形態では、上型２０の側にトリム刃５を設けたが、下型１０の側に同様のトリム刃を設けてもよい。
【００３２】
［変更例］上記実施形態では、下型１０及び上型２０の双方にペルチェモジュール３を組み込んだが、下型１０又は上型２０のいずれか一方のみにペルチェモジュール３を組み込んでもよい。
【図面の簡単な説明】
【００３３】
【図１】一実施形態に従う熱間プレス加工装置の概略を示す正面図。
【図２】図１の二点鎖線で囲んだ部分を拡大して示す部分断面図。
【図３】上型を分解して示す分解斜視図。
【図４】ペルチェモジュールの概略を示す斜視図。
【図５】ペルチェモジュールの熱電冷却素子の電気的構成を示す概略回路図。
【図６】熱間プレス加工装置によるプレス成形工程を示す正面図。
【図７】熱間プレス加工装置による切除加工工程及び局部焼入れ工程を示す正面図。
【図８】（Ａ）及び（Ｂ）は、切除加工の別例を示す概略断面図。
【符号の説明】
【００３４】
３…ペルチェモジュール、５…トリム刃（切除加工具）、６…電流制御回路、７…直流電源、８…孔あけ加工用パンチ（切除加工具）、１０…下型（第１の型又は固定型）、１２…ダイ部（切除対象押圧部）、１５…切除対象押圧部、２０…上型（第２の型又は可動型）、２３…入れ子部（切除対象押圧部）、２５…切除対象押圧部、Ｍ…ワークとしての金属板材。
【図１】
2008068282.tif 000003
【図２】
2008068282.tif 000004
【図３】
2008068282.tif 000005
【図４】
2008068282.tif 000006
【図５】
2008068282.tif 000007
【図６】
2008068282.tif 000008
【図７】
2008068282.tif 000009
【図８】
2008068282.tif 000010